Brevet FR3031065A1 — publié le 20160701

VITRAGE FEUILLETE A FEUILLE DE VERRE MINCE ANTI-ECLAT La présente invention est relative à la fonction anti-éclat des vitrages, notamment feuilletés. Il s'agit de l'aptitude d'un vitrage à absorber l'impact d'un projectile sans qu'il ne produise, du côté opposé à l'impact, de projection d'éclats potentiellement vulnérants pour des utilisateurs proches. Sont particulièrement concernés les vitrages frontaux de véhicules de transport terrestre, aérien mais aussi aquatique, ainsi que les vitrages de bâtiments. La fonctionnalité anti-éclat est recherchée à un degré d'autant plus élevé que la vitesse du vitrage est élevée, comme pour les pare-brise de train à grande vitesse ou d'avion... A l'heure actuelle, la fonction anti-éclat est procurée par le fait que la face arrière du vitrage, orientée du côté opposé à celui de l'impact 15 attendu, c'est-à-dire vers l'intérieur de l'habitacle ou du bâtiment, est constituée d'une feuille de poly(téréphtalate d'éthylène) revêtue d'un vernis anti-rayure de type polysiloxane (CPET pour Coated Poly Ethylene Terephtalate) ou de polycarbonate (PC). Ces matériaux polymères sont susceptibles de prendre feu en 20 dégageant des fumées plus ou moins toxiques. Ils ne sont donc pas qualifiés feu-fumée, mais néanmoins autorisés à titre de dérogation selon la norme EN 45 545 - 2, section 4.7, jusqu'au développement d'un matériau à la fois qualifié feu-fumée et anti-éclat. De plus, le CPET ne peut pas être assemblé dans un feuilleté à 25 double courbure (courbure sphérique). L'invention a eu pour objectif d'élaborer une solution anti-éclat qualifiée feu-fumée et compatible avec une courbure sphérique. Ce but est atteint par l'invention qui en conséquence a pour objet un vitrage feuilleté comprenant une à cinq première(s) feuille(s) de verre 30 d'épaisseur(s) comprise(s) entre 1,5 et 15 mm, le cas échéant collées les unes aux autres par un ou plusieurs premier(s) intercalaire(s) adhésif(s), 3031065 2 caractérisé en ce qu' une seconde feuille de verre formant l'une des deux faces du vitrage feuilleté, d'épaisseur comprise entre 0,5 et 1,5 mm, est collée à ladite ou auxdites première(s) feuille(s) de verre par un second intercalaire adhésif. 5 On entend par verre, au sens de l'invention, tout type de verre minéral tel que sodocalcique flotté renforcé chimique ou non, aluminosilicate renforcé chimique ou non, avec ou sans alcalins, borosilicate, aluminoborosilicate... Ladite seconde feuille de verre, relativement mince, est destinée à former la face arrière du vitrage, c'est-à-dire orientée vers l'intérieur de l'habitacle ou du bâtiment, la face opposée à celle susceptible de recevoir un impact. Elle est suffisamment mince pour ne pas se briser en éclats vulnérants lorsqu'un projectile vient frapper le vitrage. Le projectile est alors empoché dans ledit second intercalaire adhésif, il ne le perfore pas. Le verre mince est qualifié feu-fumée, il peut-être de géométrie à courbure sphérique. Selon d'autres caractéristiques préférées du vitrage feuilleté de l'invention : - lesdits intercalaires adhésifs sont choisis parmi le polyvinylbutyral, le polyuréthane, l'éthylène - acétate de vinyle ou une résine telle que résine ionomère ; - ledit second intercalaire adhésif est choisi parmi le polyuréthane thermoplastique et le polyvinylbutyral, en une épaisseur comprise entre 0,7 et 7, de préférence au moins égale à 1,25 et par ordre de préférence croissant, au plus égale à 6 et 5 mm ; - il comprend une seule dite première feuille de verre d'épaisseur au plus égale à 12, de préférence à 10 mm ; - il comprend au moins deux dites premières feuilles de verre ; - il comprend au plus quatre, de préférence trois dites premières feuilles de verre ; - dans le cas où lesdites premières feuilles de verre sont au moins deux, leur épaisseur est au plus égale à 12 mm ; 3031065 3 - le ou lesdit(s) premier(s) intercalaire(s) adhésif(s) est(sont) choisi(s) parmi le polyuréthane thermoplastique et le polyvinylbutyral, en épaisseur(s) comprise(s) entre 0,7 et 8, de préférence au moins égale à 1 et au plus égale à 7 mm ; 5 - la face orientée vers ladite seconde feuille de verre de l'une au moins desdites deux premières feuilles de verre les plus éloignées de ladite seconde feuille de verre porte une couche chauffante ; un exemple en est une couche de 200 nm d'épaisseur d' oxyde d'indium-étain (ou encore oxyde d'indium dopé à l'étain ou ITO pour 10 l'appellation anglaise : Indium Tin Oxide), qui est un oxyde mixte ou un mélange obtenu à partir des oxydes d'indium(III) (In203) et d'étain (IV) (Sn02), de préférence dans les proportions massiques comprises entre 70 et 95% pour le premier oxyde et 5 à 20% pour le second oxyde ; une proportion massique typique est d'environ 15 90 % massique d'In203 pour environ 10 % massique de Sn02. D'autres objets de l'invention consistent en - l'application d'un vitrage feuilleté tel que décrit ci-dessus comme vitrage de véhicule de transport terrestre, aérien ou aquatique, dont la face formée de ladite seconde feuille de verre est celle qui est 20 orientée vers l'intérieur du véhicule, notamment comme pare-brise de train ; et - l'application d'un tel vitrage feuilleté comme vitrage de bâtiment, dont la face formée de ladite seconde feuille de verre est celle qui est orientée vers l'intérieur du bâtiment. 25 L'invention sera mieux comprise à la lumière des exemples suivants. Exemple 1 Un vitrage feuilleté est constitué d'une feuille de verre flotté 30 silicosodocalcique de 3 mm d'épaisseur et d'une autre feuille du même matériau mais de 0,8 mm d'épaisseur, collées l'une à l'autre par une 3 0 3 10 6 5 4 couche de polyuréthane thermoplastique (TPU) ou de polyvinylbutyral (PVB) de 2 à 5 mm d'épaisseur. La face de la feuille de verre de 3 mm d'épaisseur orientée vers l'autre feuille de verre est revêtue d'une couche de 200 nm d'épaisseur 5 d'oxyde d'indium-étain (ITO). Un impact sur la face du vitrage formée de la feuille de verre la plus épaisse ne produit pas d'éclats vulnérants du côté de l'autre face du vitrage. Les produits du bris de la feuille de verre fine restent collés sur l'intercalaire adhésif. 10 Exemple 2 Dans les exemples suivants seront utilisées les abréviations suivantes : RC : verre flotté silicosodocalcique renforcé chimique ; 15 V : verre flotté silicosodocalcique ; PU : polyuréthane ; PVB : polyvinylbutyral. On assemble le vitrage feuilleté suivant, dont l'épaisseur des constituants est indiquée ci-après en mm : 20 6RC/5PU/3RC/2,8PU/0,8RC Dans cet exemple et dans les suivants on soumet le vitrage incliné selon un angle précisé par rapport à l'horizontale, au tir horizontal à une vitesse précisée, du projectile UIC selon la norme EN 15 152 : 2007 (F). Dans cet exemple, la vitesse maximale du tir est inférieure ou égale 25 à 160 km/h, le vitrage est incliné de 75 O par rapport à l'horizontale. Exemple 3 La composition du vitrage feuilleté est : 6RC/1,14PVB/3RC/4,56PU/3RC/3,3PU/0,8V 30 La vitesse maximale du tir est supérieure à 160 km/h et inférieure ou égale à 300 km/h, le vitrage est incliné de 40 O par rapport à l'horizontale. 3031065 5 Exemple 4 La composition du vitrage feuilleté est : 8RC/1,9PVB/6RC/1,52PVB/6RC/2PU/1,4RC 5 La vitesse maximale du tir est supérieure à 300 km/h, le vitrage est incliné de 30 ° par rapport à l'horizontale. Dans les exemples 2 à 4 on observe que l'intercalaire adhésif collant le verre mince empoche le projectile qui ne le perfore pas. Les éclats de la feuille de verre mince restent en adhésion avec cet 10 intercalaire adhésif (PU). Il n'y a aucune projection d'éclat de verre vulnérant provenant du bris de la feuille de 1,4 mm d'épaisseur. La feuille de verre de 1,4 mm d'épaisseur peut être mise en forme complexe, notamment à courbure double (sphérique). Son matériau est qualifié feu-fumée, au contraire des matériaux polymères organiques. 15 REVENDICATIONS1. Vitrage feuilleté comprenant une à cinq première(s) feuille(s) de verre d'épaisseur(s) comprise(s) entre 1,5 et 15 mm, le cas échéant collées les unes aux autres par un ou plusieurs premier(s) intercalaire(s) adhésif(s), caractérisé en ce qu' une seconde feuille de verre formant l'une des deux faces du vitrage feuilleté, d'épaisseur comprise entre 0,5 et 1,5 mm, est collée à ladite ou auxdites première(s) feuille(s) de verre par un second intercalaire adhésif. 2. Vitrage feuilleté selon la revendication 1, caractérisé en ce que lesdits intercalaires adhésifs sont choisis parmi le polyvinylbutyral, le polyuréthane, l'éthylène - acétate de vinyle ou une résine telle que résine ionomère. 3. Vitrage feuilleté selon l'une des revendications précédentes, caractérisé en ce que ledit second intercalaire adhésif est choisi parmi le polyuréthane thermoplastique et le polyvinylbutyral, en une épaisseur comprise entre 0,7 et 7, de préférence au moins égale à 1,25 et par ordre de préférence croissant, au plus égale à 6 et 5 mm. 4. Vitrage feuilleté selon l'une des revendications précédentes, caractérisé en ce qu'il comprend une seule dite première feuille de verre d'épaisseur au plus égale à 12, de préférence à 10 mm. 5. Vitrage feuilleté selon l'une des revendications 1 à 3, caractérisé en ce qu'il comprend au moins deux dites premières feuilles de verre. 6. Vitrage feuilleté selon la revendication 5, caractérisé en ce qu'il comprend au plus quatre, de préférence trois dites premières feuilles de verre. 7. Vitrage feuilleté selon l'une des revendications 5 ou 6, caractérisé en ce que l'épaisseur desdites premières feuilles de verre est au plus égale à 12 mm. 8. Vitrage feuilleté selon l'une des revendications 5 à 7, caractérisé en ce que le ou lesdit(s) premier(s) intercalaire(s) adhésif(s) est(sont) choisi(s) parmi le polyuréthane thermoplastique et le polyvinylbutyral, en 3031065 7 épaisseur(s) comprise(s) entre 0,7 et 8, de préférence au moins égale à 1 et au plus égale à 7 mm. 9. Vitrage feuilleté selon l'une des revendications précédentes, caractérisé en ce que la face orientée vers ladite seconde feuille de verre 5 de l'une au moins desdites deux premières feuilles de verre les plus éloignées de ladite seconde feuille de verre porte une couche chauffante. 10. Application d'un vitrage feuilleté selon l'une des revendications précédentes comme vitrage de véhicule de transport terrestre, aérien ou aquatique, dont la face formée de ladite seconde feuille de verre est celle 10 qui est orientée vers l'intérieur du véhicule. 11. Application d'un vitrage feuilleté selon la revendication 10, comme pare-brise de train. 12. Application d'un vitrage feuilleté selon l'une des revendications 1 à 9 comme vitrage de bâtiment, dont la face formée de ladite seconde feuille 15 de verre est celle qui est orientée vers l'intérieur du bâtiment.